(57)【特許請求の範囲】
【請求項１】
ゴム状弾性体からなる無端ベルトであって、一方の表面近傍に設けられた編物からなる芯体と、この芯体の内側に近接して設けられた糸状芯体とを具備し、前記糸状芯体は、ポリエステル又はナイロンの＃８〜＃６０のミシン糸からなると共に０．４〜１．０ｍｍのピッチで幅方向に並んでいることを特徴とする給紙搬送用無端ベルト。
【請求項２】
請求項１において、前記ゴム状弾性体が、ＥＰＤＭ、Ｈ−ＮＢＲ、ＮＢＲ及びポリウレタンから選択され、ゴム硬度がＪＩＳ  Ａで２０〜５０°であることを特徴とする給紙搬送用無端ベルト。
【請求項３】
請求項１又は２において、前記芯体が、ナイロン又はポリエステルのシームレス編物であることを特徴とする給紙搬送用無端ベルト。
【請求項４】
請求項３において、前記シームレス編物が、２０ｄ〜１００ｄの丸編み又は天竺編みであることを特徴とする給紙搬送用無端ベルト。
【請求項５】
請求項１〜４の何れかにおいて、ベルト厚さが、０．５〜２．０ｍｍであることを特徴とする給紙搬送用無端ベルト。
【請求項６】
請求項１〜５の何れかにおいて、使用時には０．６〜１．５％伸張されることを特徴とする給紙搬送用無端ベルト。
【請求項７】
請求項１〜６の何れかにおいて、ＯＡ機器の給紙部に用いられる給紙ベルトであることを特徴とする給紙搬送用無端ベルト。
【発明の詳細な説明】
【０００１】
【発明の属する技術分野】
本発明は、複写機の自動給紙部やファクシミリ（ＦＡＸ）の給紙部などに用いられる給紙搬送用無端ベルトに関する。
【０００２】
【従来の技術】
従来より、複写機の自動給紙部やファクシミリ（ＦＡＸ）の給紙部などには給紙用無端ベルトが用いられている。この種のベルトとしては、ナイロンやポリエステルの織布を芯体にしたゴムベルト、又は綿糸を芯体にしたゴムベルトが一般的に使用されている。
【０００３】
【発明が解決しようとする課題】
しかしながら、上述した従来のベルトでは、プーリーに巻き掛けて用いると、蛇行、寄りが発生し、ベルトがプーリーから外れてしまうという問題がある。
【０００４】
そこで、本発明はこのような事情に鑑み、蛇行、寄りを起こさず、安定して使用することができる給紙搬送用無端ベルトを提供することを課題とする。
【０００５】
【課題を解決するための手段】
前記課題を達成する本発明の第１の態様は、ゴム状弾性体からなる無端ベルトであって、一方の表面近傍に設けられた編物からなる芯体と、この芯体の内側に近接して設けられた糸状芯体とを具備し、前記糸状芯体は、ポリエステル又はナイロンの＃８〜＃６０のミシン糸からなると共に０．４〜１．０ｍｍのピッチで幅方向に並んでいることを特徴とする給紙搬送用無端ベルトにある。
【０００８】
本発明の第２の態様は、第１の態様において、前記ゴム状弾性体が、ＥＰＤＭ、ＮＢＲ及びポリウレタンから選択され、ゴム硬度がＪＩＳ  Ａで２０〜５０°であることを特徴とする給紙搬送用無端ベルトにある。
【０００９】
本発明の第３の態様は、第１又は２の態様において、前記芯体が、ナイロン又はポリエステルのシームレス編物であることを特徴とする給紙搬送用無端ベルトにある。
【００１０】
本発明の第４の態様は、第３の態様において、前記シームレス編物が、２０ｄ〜１００ｄの丸編み又は天竺編みであることを特徴とする給紙搬送用無端ベルトにある。
【００１１】
本発明の第５の態様は、第１〜４の何れかの態様において、ベルト厚さが、０．５〜２．０ｍｍであることを特徴とする給紙搬送用無端ベルトにある。
【００１２】
本発明の第６の態様は、第１〜５の何れかの態様において、使用時には０．６〜１．５％伸張されることを特徴とする給紙搬送用無端ベルトにある。
【００１３】
本発明の第７の態様は、第１〜６の何れかの態様において、ＯＡ機器の給紙部に用いられる給紙ベルトであることを特徴とする給紙搬送用無端ベルトにある。
【００１４】
かかる本発明の給紙搬送用無端ベルトは、編物からなる芯体と、ポリエステル糸又はナイロン糸からなる糸状芯体とを用い、多少の伸張可能なベルトとしたので、蛇行、寄りが完全に防止される。また、追従性が向上したので、耐久性も向上した。
【００１５】
本発明では、第１の芯体としてナイロン又はポリエステルのシームレス編物を用い、第２の芯体としてポリエステル糸又はナイロン糸を用いる。かかる編物は容易に伸び且つポリエステル糸又はナイロン糸も適度に伸張するので、無端ベルトに適度な伸張性を付与し、蛇行、寄りが防止されると思われる。よって、織布を芯体とした従来のベルトはほとんど伸張しないので、これが原因で蛇行、寄りが発生するものと思われる。
【００１６】
ここで、ポリエステル糸又はナイロン糸は、＃８〜＃６０、好ましくは、♯３０〜♯６０のミシン糸を用いるのが好ましく、また、このような糸が、０．４〜１．０ｍｍのピッチで幅方向に並んで設けられるのが好ましい。無端ベルトに適度の伸張性を付与するためである。
【００１７】
また、無端ベルト本体を構成するゴム組成物は特に限定されないが、ＥＰＤＭ、Ｈ−ＮＢＲ、ＮＢＲ、ポリウレタンなどを用いることができる。かかるベルト本体のゴム硬度は、ＪＩＳ  Ａで２０〜５０°、好ましくは３０〜４０°である。
【００１８】
このような本発明の無端ベルトは、使用時に０．１〜１％程度伸張させた状態でプーリーに巻き掛けて使用する。すなわち、この程度伸張させた状態で使用できるように各種条件を設定するのが好ましい。これにより、走行時に寄りが発生せず、ベルト蛇行が生じないという効果を奏する。
【００１９】
【発明の実施の形態】
以下、本発明をさらに詳細に説明する。
【００２０】
（実施例）
本発明の一実施例に係る給紙搬送用無端ベルトは、プーリーと接触するベルト表面近傍に編物からなる第１の芯体及び糸状芯体からなる第２の芯体を有する。すなわち、図１に示すように、本発明の給紙搬送用無端ベルト１０は、ベルト本体１１のプーリー面近傍に表面が第１の芯体１２及び第２の芯体１３を具備する。ここで、第１の芯体１２としては、丸編みのナイロン製編物芯体を用い、第２の芯体１３としては、♯３０のポリエステル（ＰＥＴ）製の糸を０．８ｍｍのピッチで配置した。
【００２１】
このような無端ベルト１０は、以下のようにして製造した。
【００２２】
まず、芯金に、第１の芯体１２を被せ、その上に第２の芯体１３を０．８ｍｍのピッチでスパイラル状に巻回し、これの上から、ベルト本体で使用するＥＰＤＭを溶剤（例えば、トルエンなど）に溶解したゴム糊を共糊として塗布した。
【００２３】
次いで、これを乾燥した後、これにＥＰＤＭを押し出し成形したゴムチューブを被せ、その上からフィルムを巻いて加硫缶に入れて加硫し、無端ベルト用チューブ素材を得た。
【００２４】
この素材を研磨機によって表面研磨し、所定の幅で突っ切りして、ゴム硬度３５°の無端ベルトを得た。
【００２５】
なお、製造方法はこれに限定されず、ゴムチューブ本体はプレス成形等で形成してもよい。また、研磨工程は必要に応じて行えばよく、表面にしぼ加工や型模様等を付与してもよい。
【００２６】
（比較例１）
ポリエステルの織布をクロロプレンゴムを溶剤に溶解したゴム糊に含浸させて乾燥させた後、この織布を芯金に被せてチューブをプレス成形した。これを加硫した後、突っ切りして比較例１の無端ベルトとした。
【００２７】
（比較例２）
ポリエステル製の糸の代わりに綿糸を用いた以外は実施例と同様にして比較例２の無端ベルトを作製した。
【００２８】
（試験例）
実施例及び比較例で作製した無端ベルトを図２に示すようなプーリーに巻きかけて蛇行試験を行った。なお、一方のプーリー２１はつば２１ａを有するものとし、他方のプーリー２２はつばを有さないものとした。実施例の無端ベルトは約１％伸張した状態でプーリー間に取り付けたが、比較例１および２の無端ベルトは約０．５％伸張した状態でしか取り付けられなかった。また、蛇行試験は、４００ｍｍ／ｓの速度で行った。
【００２９】
この結果、比較例１及び２のベルトでは、ベルト蛇行が生じ、１０秒以内に３０％の確率でベルトが外れてしまったが、実施例の無端ベルトは安定して走行した。なお、比較例１及び２のものについては、蛇行防止のために、幅方向両側の端部につば２３ａの内側に溝２３ｂを有するプーリー２３を用いたが、蛇行により外れてしまった。
【００３０】
【発明の効果】
以上説明したように、本発明の給紙搬送用無端ベルトは、第１の芯体としてナイロン又はポリエステルのシームレス編物を用い、第２の芯体としてポリエステル糸又はナイロン糸を用いているので、無端ベルトに適度な伸張性が付与され、蛇行、寄りが防止される。
【図面の簡単な説明】
【図１】  本発明の一実施形態に係る給紙搬送用無端ベルトの概略断面図である。
【図２】  本発明の給紙搬送用無端ベルトの使用状態を示す概略図である。
【符号の説明】
１０  給紙搬送用無端ベルト
１１  ベルト本体
１２  第１の芯体
１３  第２の芯体
【図１】
0003685362.tif 000002
【図２】
0003685362.tif 000003